(57)【要約】【課題】歯が欠損したり喪失して歯科用補綴物の作製が必要な場合において、従来の硬質レジンと同様の耐摩耗性及び審美性を持ち、従来のように慎重に支台歯などの支台の形成を行う必要が無いと共に、口腔外で間接的な歯科用補綴物を作製する必要も無く、短時間で口腔内に固定して歯科補綴物を形成することができるクラウン型補綴物を提供する。【既決手段】歯の外形状を模した形状を成しその内面に支台３との間に歯科用コンポジットレジン２を充填される空間１ａが形成されているクラウン型補綴物１を、不飽和二重結合を持つ重合可能な化合物と充填材と重合開始剤との混合物の重合体で構成する。その厚さは０．１〜２ｍｍであることが好ましく、内面には残存歯の歯根部に植立されたポスト４が貫通又は係合する溝部又は穴部を形成する突起部１ｂを有する場合がある。【選択図】　　　　図９
2004065579.tif 000002
【特許請求の範囲】
【請求項１】
歯の外形状を模した形状を成しその内面に支台との間に歯科用コンポジットレジンを充填される空間が形成されており、不飽和二重結合を持つ重合可能な化合物と充填材と重合開始剤との混合物の重合体から成ることを特徴とするクラウン型補綴物。
【請求項２】
厚さが０．１〜２ｍｍである請求項１に記載のクラウン型補綴物。
【請求項３】
空間内に残存歯の歯根部に植立されたポストが貫通又は係合する溝部又は孔部を形成する突起部を有する請求項１又は２に記載のクラウン型補綴物。
【発明の詳細な説明】
【０００１】
【発明の属する技術分野】
本発明は、従来の硬質レジンと同様の耐摩耗性及び審美性を持ち、おおまかに形成された支台に歯科用コンポジットレジンを介して接合することによって短時間で口腔内に固定された歯科補綴物を形成することができるクラウン型補綴物に関するものである。
【０００２】
【従来の技術】
従来、歯が欠損したり歯の一部が喪失した場合に、患者のその治療部位に支台歯などの支台を形成し、この支台に接着固定されるクラウンやブリッジと言われる歯の形態を模した歯科用補綴物を口腔外で作製し、これを支台に歯科用接着剤を用いて固定する治療方法が広く行われている。このとき、天然歯に近似した審美性が要求される症例の場合には、レジン前装鋳造冠，陶材焼付前装鋳造冠，レジン前装ブリッジ，陶材焼付ブリッジやオールセラミッククラウンなどの歯科用補綴物が用いられている。
【０００３】
これらの歯科用補綴物を製作する前に、歯科用補綴物を残存歯に固定する場合であってその残存歯が略完全な形状である歯を支台歯とする場合には、その残存歯を術者がタービンなどで截頭円錐形状に近似した形状に削り出す作業が必要である。支台歯には歯科用補綴物が直接接着固定されるため、この支台歯を形成する作業は以後に作製される歯科用補綴物の形状や構造を考慮しながら慎重に行わなければならない作業であるので時間を要する作業であった。また、残存歯に固定する場合であってその残存歯が歯根部のみしか存在しない場合には、根管に金属材料などから成るポストを植立固定した後にその歯根部の咬合面側に支台築造用レジンを用いて支台を築盛した後に前記と同様にして慎重に支台を削り出して形成する作業が必要があった。
【０００４】
かくして支台歯などの支台の形成を行った患者の口腔内からこの支台を含む部分の印象（歯牙の陰型）を採得し、更にこの印象から石膏模型（歯牙の複製）を作製した後、この石膏模型に基づいて以下のようにして歯科用補綴物が作製されている。
【０００５】
レジン前装鋳造冠，レジン前装ブリッジ，陶材焼付前装鋳造冠，陶材焼付ブリッジの場合は、ロストワックス鋳造法により、先ず石膏模型上にワックスを用いてコア部の蝋型を作製し、この蝋型を耐火埋没材中に埋没させ、耐火埋没材が硬化した後に電気炉中に入れ加熱して蝋型を焼却させ、得られた鋳型に金属を鋳造し、この鋳造物を埋没材から掘り出した後、切削・研磨して金属コア部を作製し、この金属コア部の外面に歯冠用硬質レジンを築盛・重合するか、あるいは陶材を築盛・焼成することによって作製されている。また、オールセラミッククラウンの場合は、耐火模型材を用いて複模型を作製し、この複模型上に陶材を築盛・焼成した後、耐火複模型を除去し、形態修正，研磨を行うことによって作製されている。
【０００６】
このように歯科用補綴物の作製作業は、口腔内形状や歯科用補綴物作製部位が患者一人一人によって異なるばかりでなく、数μｍ単位の極めて高い寸法精度が要求される複雑な作業であるため多大な時間と熟練とが必要であった。即ち、最終的に患者の口腔内に歯科用補綴物が固定されるまでの治療期間が長いため、患者に対して費用及び苦労を強いることになっていたのである。更に、間接法であるため熟練者が作製した歯科用補綴物であっても完璧な精度の歯科用補綴物が得られることは殆ど無いのが現状であった。
【０００７】
【発明が解決しようとする課題】
そこで、本発明はかかる従来の欠点を解消し、歯が欠損したり喪失して歯科用補綴物の作製が必要な場合において、従来の硬質レジンと同様の耐摩耗性及び審美性を持ち、従来のように以後に作製される歯科用補綴物の形状や構造を考慮しながら慎重に支台の形成を行う必要が無いと共に、印象採得による石膏模型の作製や口腔外で間接的な歯科用補綴物を作製する必要も無く、治療所内のみで短時間で口腔内に固定された歯科補綴物の形成を可能とするクラウン型補綴物を提供することを課題とする。
【０００８】
【課題を解決するための手段】
本発明者等はかかる課題を解決すべく鋭意研究を行った結果、従来のように以後に作製される歯科用補綴物の形状や構造を考慮しながら慎重に支台の形成を行うのではなく、支台となるおおまかな形状の部分を形成しておいて、歯の外形状を模した形状を成しその内面に空間が形成されているクラウン型補綴物をその内面に歯科用コンポジットレジンを充填して支台に押し付けて歯科用コンポジットレジンを硬化させることによって支台とクラウン型補綴物とを接合固定すれば、従来のように以後に作製される歯科用補綴物の形状や構造を考慮しながら慎重に支台の形成を行う必要が無く、印象採得による石膏模型の作製や口腔外で間接的な歯科用補綴物を作製する必要も無く、治療所内のみで直接短時間で口腔内に固定された歯科補綴物を形成することが可能となることを究明して本発明を完成したのである。
【０００９】
即ち本発明は、歯の外形状を模した形状を成しその内面に支台との間に歯科用コンポジットレジンを充填される空間が形成されており、不飽和二重結合を持つ重合可能な化合物と充填材と重合開始剤との混合物の重合体から成ることを特徴とするクラウン型補綴物であり、その厚さは０．１〜２ｍｍであることが好ましいと共に、空間内には残存歯の歯根部に植立されたポストが貫通又は係合する溝部又は孔部を形成する突起部を有することが好ましいのである。
【００１０】
【発明の実施の形態】
以下、図面により本発明に係るクラウン型補綴物について詳細に説明する。
図１は前歯用の本発明に係るクラウン型補綴物の１実施例を舌側から見た斜視図、図２は図１の中央線縦断面図、図３は前歯用の本発明に係るクラウン型補綴物の他の実施例を歯根側から見た斜視図、図４は犬歯用の本発明に係るクラウン型補綴物の１実施例の中央線縦断面図、図５は臼歯用の本発明に係るクラウン型補綴物の１実施例の斜視図、図６は図５の中央線縦断面図、図７は臼歯用の本発明に係るクラウン型補綴物の他の実施例を歯根側から見た斜視図、図８は図１及び図２のクラウン型補綴物を残存歯で形成した支台にコンポジットレジンを介して接合した状態を示す側断面説明図、図９は図７に示したクラウン型補綴物を残存歯の歯根上に支台築造用レジンで形成した支台にコンポジットレジンを介して接合した状態を示す側断面説明図である。
【００１１】
図面中、１は本発明に係るクラウン型補綴物であり、不飽和二重結合を持つ重合可能な化合物と充填材と重合開始剤との混合物の重合体から成り、この組成は従来の硬質レジンと称される歯科用レジン材料と同様であるため従来の硬質レジン歯の特徴、即ち各種歯科用レジン材料に対する接着性に優れ、耐摩耗性及び審美性が高い特徴を有している。
【００１２】
本発明に係るクラウン型補綴物１に使用される不飽和二重結合を持つ重合可能な化合物は、従来の硬質レジンなどの歯科用補綴物に使用されていた不飽和二重結合を持つ重合可能な化合物が使用可能であり、一般的には、不飽和二重結合を持つメタクリレート若しくはアクリレートのモノマー，オリゴマーを用いる。不飽和二重結合を持つ重合可能な化合物として具体的としては、メチルメタクリレート、エチルメタクリレート、イソプロピルメタクリレート、２−ヒドロキシエチルメタクリレート、３−ヒドロキシプロピルメタクリレート、２−ヒドロキシ−１，３−ジメタクリロキシプロパン、ｎ−ブチルメタクリレート、イソブチルメタクリレート、ブトキシエチルメタクリレート、ヒドロキシプロピルメタクリレート、テトラヒドロフルフリルメタクリレート、グリシジルメタクリレート、２−メトキシエチルメタクリレート、２−エチルヘキシルメタクリレート、ベンジルメタクリレート、エチレングリコールジメタクリレート，ジエチレングリコールジメタクリレート，トリエチレングリコールジメタクリレート、トリエチレングリコールトリメタクリレート、ブチレングリコールジメタクリレート、ネオペンチルグリコールジメタクリレート、１，３−ブタンジオールジメタクリレート、１，４−ブタンジオールジメタクリレート、１，６−ヘキサンジオールジメタクリレート、トリメチロールプロパントリメタクリレート、トリメチロールエタントリメタクリレート、トリメチロールメタントリメタクリレート、ペンタエリスリトールトリメタクリレート、ペンタエリスリトールテトラメタクリレート、ポリオキシテトラエチレングリコールジメタクリレート、２，２−ビス（メタクリロキシフェニル）プロパン、２，２−ビス［４−（２−ヒドロキシ−３−メタクリロキシプロポキシ）フェニル］プロパン、２，２−ビス（４−メタクリロキシジエトキシフェニル）プロパン、２，２−ビス（４−メタクリロキシポリエトキシフェニル）プロパン及びそのアクリレート、また分子中にウレタン結合を有するメタクリレートとして、ジ−２−メタクリロキシエチル−２，２，４−トリメチルヘキサメチレンジカルバメート、１，３，５−トリス［１，３−ビス（メタクリロイルオキシ）−２−プロポキシカルボニルアミノヘキサン］−１，３，５−（１Ｈ，３Ｈ，５Ｈ）トリアジン−２，４，６−トリオン、２，２’−ジ（４−ヒドロキシシクロヘキシル）プロパンと２−オキシパノンとヘキサメチレンジイソシアネートと２−ヒドロキシエチルメタクリレートとから成るウレタンオリゴマー、１，３−ブタンジオールとヘキサメチレンジイソシアネートと２−ヒドロキシエチルメタクリレートとから成るウレタンオリゴマー等を例示することができる。
【００１３】
本発明に係るクラウン型補綴物１における不飽和二重結合を持つ重合可能な化合物の配合量は、組み合わせる充填材によって変化するが、通常全体量の２０〜７０重量％であることが好ましい。不飽和二重結合を持つ重合可能な化合物の配合量が２０重量％未満であると曲げ強度が低くなる傾向があり、７０重量％を超えて配合すると耐摩耗性が悪化する傾向がある。
【００１４】
充填材は、本発明に係るクラウン型補綴物１に耐摩耗性，耐破壊などの機械的な強度を与えるために配合される。充填材としては一般的な硬質レジンに用いられる充填材を使用することが可能であり、例えば、二酸化ケイ素，バリウムガラス，アルミナガラス，カリウムガラス，フルオロアルミノシリケートガラス等のガラス類、合成ゼオライト、リン酸カルシウム、長石、ヒュームドシリカ，ケイ酸アルミニウム、ケイ酸カルシウム、炭酸マグネシウム、石英などの粉末から成る無機質充填材がある。またこれらの無機質充填材は、γ―メタクリロキシプロピルトリメトキシシラン、ビニルトリクロロシラン、ビニルトリエトキシシラン、ビニルトリメトキシシラン、ビニルトリアセトキシシラン、ビニルトリ（メトキシエトキシ）シランなどで表面処理されていてもよい。また、前記無機質充填材を予め重合性モノマーやオリゴマーと混合して硬化させた後に粉砕して作製した所謂有機無機複合充填材やポリマー粉末も使用することができる。
【００１５】
前記充填材の配合量は、全体量の２５〜７５重量％であることが好ましい。充填材の配合量が２５重量％未満であると本発明に係るクラウン型補綴物１の耐摩耗性が低下する傾向があり、７５重量％を超えて配合すると曲げ強度が悪化する傾向がある。
【００１６】
本発明に係るクラウン型補綴物１に用いる重合開始剤としては、主に加熱重合型であり、例えば有機過酸化物やアゾ化合物等が用いられる。有機過酸化物としては、芳香族を有するジアシルパーオキシド類や過安息香酸のエステルと見なされるようなパーオキシエステル類が好ましく、その具体例を示すと、ベンゾイルパーオキシド、２，４−ジクロルベンゾイルパーオキシド、ｍ−トリルパーオキシド、ｔ−ブチルパーオキシベンゾエート、ジ−ｔ−ブチルパーオキシイソフタレート、２，５−ジメチル−２，５ジ（ベンゾイルパーオキシ）ヘキサン、２，５−ジメチル−２，５−ジ｛（ｏ−ベンゾイル）ベンゾイルパーオキシ｝ヘキサン等が効果的である。またアゾ化合物としては、アゾビスイソブチロニトリル等を挙げることができ、他にもトリブチルホウ素等のような有機金属化合物等も使用できる。
【００１７】
本発明に係るクラウン型補綴物１は、前歯，犬歯又は臼歯の外形状を模した形状を成しその内面に支台３との間に歯科用コンポジットレジン２を充填される空間１ａが形成されており、充填された歯科用コンポジットレジン２を介して支台３に接合されるものであって、その厚さは０．１〜２ｍｍであることが好ましい。このような厚さにする理由は、支台３との間に充填される歯科用コンポジットレジン２の色調に合わせて審美性を期待するためであり、その厚さが０．１ｍｍ未満では補綴物としての強度が足りず、２ｍｍを超えると天然歯と同様の色調が得られ難く、支台３との間に充填される歯科用コンポジットレジン２の色調を利用する場合においては色の調整が困難になってしまう。
【００１８】
そして本発明に係るクラウン型補綴物１の内面の空間１ａには、残存歯の歯根部に植立されたポスト４が貫通又は係合する溝部又は孔部を形成する突起部１ｂを設けておくこともできる。このように内面の空間１ａに残存歯の歯根部に植立されたポスト４が貫通又は係合する溝部又は孔部を形成する突起部１ｂを設けておくと、歯科補綴物を作製する際の作業性が向上すると共に、歯科補綴物の強度を確保するのに有効である。
【００１９】
本発明に係るクラウン型補綴物１においては、後述する使用方法での効果を有効に得るために不飽和二重結合を持つ化合物と充填材との屈折率を調整したり、濁し剤として主に酸化チタンを配合することにより透明性を調整しクラウン型補綴物１を透明ないし半透明、即ち一般に歯科でエナメルと称されている色調・透明度に調整しておくことが、支台３との間に充填される歯科用コンポジットレジン２の色調を反映でき、この歯科用コンポジットレジン２の色はクラウン型補綴物１の内面の空間１ａに充填する際に随時調整できることから修復歯の色を隣接する天然歯に容易に且つ正確に合わせることができて好ましい。また、本発明に係るクラウン型補綴物１には従来の硬質レジンに含まれている着色剤などが含まれていてもよいのは勿論である。
【００２０】
本発明に係るクラウン型補綴物１の使用方法は、従来のように以後に作製される歯科用補綴物の形状や構造を考慮しながら慎重に支台歯などの支台の形成を行う必要が無いと共に、印象の採得や石膏模型の作製や口腔外で歯科用補綴物を作製するという間接的な作業も必要無く、おおまかに支台３を形成し、本発明に係るクラウン型補綴物１の内面の空間１ａに歯科用コンポジットレジン２を充填してこの支台３に被せて接合するという直接口腔内で行う作業のみで口腔内に固定された歯科補綴物を形成するのである。
【００２１】
具体的には、残存歯に固定する場合であってその残存歯が歯根部のみしか存在しない場合には、根管形成した根管内に歯科用接着剤又は支台築造用レジンなどの歯科用レジン材料を流し込み、そこへポスト４を植立し、歯科用レジン材料を流し込んだ場合には必要に応じてその歯科用レジン材料を重合させ、支台築造用レジン材料を用いて更に従来の支台に当たる部分３を築盛し、必要に応じて重合して支台３を形成した後、本発明に係るクラウン型補綴物１の内面の空間１ａに歯科用コンポジットレジン２を充填してこの支台３に被せて接合するという直接口腔内で行う作業のみで口腔内に固定された歯科補綴物を形成するのである。
【００２２】
また、残存歯に固定する場合であってその残存歯が略完全な形状である場合には、その残存歯をタービンなどで大まかな形状の支台３に削り出し、この支台３に必要に応じてクエン酸やリン酸などの酸により表面処理やプライマー処理を行った後、本発明に係るクラウン型補綴物１の内面の空間１ａに歯科用コンポジットレジン２を充填してこの支台３に被せて接合するという直接口腔内で行う作業のみで口腔内に固定された歯科補綴物を形成するのである。
尚、上記作業において、内面の空間１ａに歯科用コンポジットレジン２を充填した本発明に係るクラウン型補綴物１を支台３に被せた際に本発明に係るクラウン型補綴物１の歯肉側にはみ出してきた歯科用コンポジットレジン２はその歯科用コンポジットレジン２が重合硬化する前に拭き取る作業を行うことは当然である。
【００２３】
以下に実施例として具体例を挙げて更に詳しく説明する。
＜実施例１＞
不飽和二重結合を持つ化合物としてのトリエチレングリコールジメタクリレート：１０．０重量％及びジ−２−メタクリロキシエチル−２，２，４−トリメチルヘキサメチレンジカルバメート：１９．０重量％と、重合開始剤としてのアゾビスイソブチロニトル：１重量％と、充填材としての有機無機複合充填材：２１．２重量％，平均粒径が５μｍのガラス粉末：４５．７重量％及び平均粒径が０．０４μｍのコロイダルシリカ：３．１重量％とを混合し、更にこの混合物１００重量部に対して顔料を０．６重量部の範囲内で添加混合し、透明性及び色を調整し均一なペースト状の混合物を得た。この混合物をその内面に所望の空間が形成される人工歯作製用の金型で９０℃，６０分間圧接し冷却して厚さが０．２〜０．７ｍｍの臼歯の外形状を模した形状のエナメル色の臼歯用のクラウン型補綴物を作製した。
【００２４】
前記実施例１及び後記する実施例２で使用する有機無機複合充填材は、
ジ−２−メタクリロキシエチル−２，２，４−トリメチルヘキサメチレンジカルバメートとトリエチレングリコールジメタクリレートとを３：７の重量比で混合したものに重合触媒としてアゾビスイソブチロニトルを１重量％添加した混合液を７０重量％と平均粒径が０．０４μｍのコロイダルシリカ３０重量％との混合物を９５℃で熱硬化させ粉砕した平均粒径が１９μｍのコロイダルシリカ有機無機複合充填材である。
【００２５】
実施例１の臼歯用のクラウン型補綴物を用いて残存歯に固定する場合であってその残存歯が歯根部のみしか存在しない場合の修復方法を説明する。
先ず、治療を行う歯牙を通法に従って根管形成しポスト孔を作製した。このポスト孔を歯科用プライマー（商品名；ユニフィルコア　セルフエッチングボンド，ジーシー社製）で処理し、支台築造用レジン（商品名；ユニフィルコア　コンポジットペースト，ジーシー社製）を充填し、ポスト（商品名：Ｄ．Ｔ．　ＬＩＧＨＴ−ＰＯＳＴ，ＲＴＤ社製）を挿入し歯牙とポストとの間を支台築造用レジンで満たした後、支台築造用レジンを重合させポストを植立させた。次いで、前記支台築造用レジンを用いて根管から突出しているポストを芯として大まかな支台を形成し、支台築造用レジン材料を重合させた。しかる後、前記支台築造用レジンと略同様の組成であって天然歯と合わせた色調の歯科用コンポジットレジン（商品名；ユニフィルフロー各色，ジーシー社製）を準備し、この歯科用コンポジットレジンをクラウン型補綴物の内面の空間に充填してこの支台に被せ、クラウン型補綴物の歯肉側にはみ出してきた歯科用コンポジットレジンを拭き取った後に歯科用コンポジットレジンを重合硬化させてクラウン型補綴物を歯科用コンポジットレジンを介して支台にて接合させて臼歯用の歯科補綴物を形成した。
【００２６】
＜実施例２＞
不飽和二重結合を持つ化合物としてのトリメチロールプロパントリメタクリレート７．１重量％及びジ−２−メタクリロキシエチル−２，２，４−トリメチルヘキサメチレンジカルバメート２１．８重量％と、重合開始剤としてのアゾビスイソブチロニトル１重量％と、充填材としての有機無機複合充填材１６．２重量％，平均粒径が５μｍのガラス粉末４５．７重量％及び平均粒径が０．０４μｍのコロイダルシリカ８．２重量％とを混合し、更にこの混合物１００重量部に対して顔料を０．６重量部の範囲内で添加混合し、透明性及び色を調整し均一なペースト状の混合物を得た。この混合物をその内面に所望の空間が形成される人工歯作製用の金型で９５℃，６０分間圧接し冷却して厚さ０．３〜０．９ｍｍの前歯の外形状を模した形状のエナメル色の前歯用のクラウン型補綴物を作製した。
【００２７】
実施例２の前歯用の歯牙表面用補綴物を用いて残存歯に固定する場合であってその残存歯が略完全な形状である場合の修復方法を説明する。
先ず、治療を行う残存歯をタービンなどで大まかな形状の支台に削り出し、その支台面をクエン酸やリン酸などの酸により表面処理した後、天然歯と合わせた色調の歯科用コンポジットレジン（商品名；ユニフィルフロー各色，ジーシー社製）を準備し、この歯科用コンポジットレジンをクラウン型補綴物の内面の空間に充填してこの支台に被せ、クラウン型補綴物の歯肉側にはみ出してきた歯科用コンポジットレジンを拭き取った後に歯科用コンポジットレジンを重合硬化させてクラウン型補綴物を歯科用コンポジットレジンを介して支台にて接合させて前歯用の歯科補綴物を形成した。
【００２８】
【発明の効果】
以上に詳述したように本発明に係る歯牙表面用補綴物は、支台となるおおまかな形状の部分を形成しておいて、内面の空間に歯科用コンポジットレジンを充填したクラウン型補綴物のこの支台に被せ、その歯科用コンポジットレジンを重合硬化させてクラウン型補綴物を歯科用コンポジットレジンを介して支台にて接合させて歯科補綴物を形成するためのものであり、従来のように以後に作製される歯科用補綴物の形状や構造を考慮しながら慎重に支台歯などの支台の形成を行う必要や、印象の採得や石膏模型の作製の必要が無く、また技工所での煩雑な作業に基づく歯科用補綴物の製造も必要無く、１回の診療所での治療で簡単に且つ短時間で色調も正確な歯科修復を可能とするものであり、その歯科治療に貢献する価値は非常に大きなものである。
【図面の簡単な説明】
【図１】前歯用の本発明に係るクラウン型補綴物の１実施例を舌側から見た斜視図である。
【図２】図１の中央線縦断面図である。
【図３】前歯用の本発明に係るクラウン型補綴物の他の実施例を歯根側から見た斜視図である。
【図４】犬歯用の本発明に係るクラウン型補綴物の１実施例の中央線縦断面図である。
【図５】臼歯用の本発明に係るクラウン型補綴物の１実施例の斜視図である。
【図６】図５の中央線縦断面図である。
【図７】臼歯用の本発明に係るクラウン型補綴物の他の実施例を歯根側から見た斜視図である。
【図８】図１及び図２のクラウン型補綴物を残存歯で形成した支台にコンポジットレジンを介して接合した状態を示す側断面説明図である。
【図９】図７に示したクラウン型補綴物を残存歯の歯根上に支台築造用レジンで形成した支台にコンポジットレジンを介して接合した状態を示す側断面説明図である。
【符号の説明】１　本発明に係るクラウン型補綴物
１ａ　空間
１ｂ　溝部又は孔部を形成する突起部
２　歯科用コンポジットレジン
３　支台
４　ポスト
【図１】
2004065579.tif 000003
【図２】
2004065579.tif 000004
【図３】
2004065579.tif 000005
【図４】
2004065579.tif 000006
【図５】
2004065579.tif 000007
【図６】
2004065579.tif 000008
【図７】
2004065579.tif 000009
【図８】
2004065579.tif 000010
【図９】
2004065579.tif 000011